유리판 위 에 실리콘 고무 를 이용 하 여 200 ㎜ × 200 ㎜ 의 크기 로 몰드 를 제조 하 고 , 여기 에 상기 실시 예 B 1 내지 B 6 및 비 교예 B 1 내지 B 2 의 에폭시 수지 조성물 을 넣 고 상온 에서 방치 시킴 으로써 안정 화 시켰 다 . 이후 100 ℃ 에서 2 시간 동안 1 차 적 으로 , 140 ℃ 에서 1 시간 동안 2 차 적 으로 , 200 ℃ 에서 3 시간 동안 3 차 적 으로 경화 하 고 , 이 를 상온 이 될 때 까지 냉각 한 후 탈 형 하 여 판상 의 에폭시 경화물 시편 을 제조 하 였 다 . 제조 된 에폭시 경화물 시편 에 대하 여 , ASTM D 2370 규격 에 의거 하 여 , 만능 재료 시험기 ( INSTRON 5967 ) 를 이용 하 여 10 mm / min 속도 로 신장 율 을 측정 하 였 다 .